МНОГОКОМПОНЕНТНАЯ КОМПОЗИЦИЯ СИЛОКСАНОВОГО КАУЧУКА, ОТВЕРЖДАЮЩАЯСЯ ПРИ КОМНАТНОЙ ТЕМПЕРАТУРЕ

1. Многокомпонентная композиция силоксанового каучука, отверждающаяся при комнатной температуре, включающая, по крайней мере:
(А) 100 вес.ч. диорганополисилоксана, который имеет вязкость в интервале от 20 до 1000000 мПа·с при 25°С, и который включает: от 20 до 100 вес.ч. диорганополисилоксана (А-1), блокированного на обоих концах молекулы алкоксисилильными группами или гидроксисилильными группами, и от 0 до 80 вес.ч. диорганополисилоксана (А-2), блокированного на одном конце молекулы алкоксисилильной группой или гидроксисилильной группой, и блокированного на другом конце молекулы алкильной группой или алкенильной группой;
(В) соединение кремния, содержащее метокси группу, включающее бис(метоксисилил)алкан или органотриметоксисилан (исключая органотриметоксисилан, содержащий амино группу) (В-1), производное карбасилатрана, содержащее метокси группу (В-2), и аминоалкилметоксисилан (В-3), где составляющий компонент (В-1) используется в количестве от 0,5 до 15 вес.ч. на 100 вес.ч. компонента (А), где общее количество составляющих компонентов (В-2) и (В-3) находится в интервале от 0,1 до 10 вес.ч. на 100 вес.ч. компонента (А), и где весовое соотношение составляющего компонента (В-2) и составляющего компонента (В-3) находится в интервале от (20:80) до (80:20); и
(С) от 0,001 до 20 вес.ч. катализатора отверждения,
композицию упаковывают в виде двух или более отдельно хранящихся композиций, где ни одна из указанных отдельно хранящихся композиций не содержит все указанные компоненты (А), (В) и (С) одновременно.
2. Многокомпонентная композиция силоксанового каучука, отверждающаяся при комнатной температуре, по п.1, где указанный составляющий компонент (В-1) представляет собой бис(метоксисилил)алкан, выбранный из группы, состоящей из 1,6-бис(триметоксисилил)гексан, 1,7-бис(триметоксисилил)гептан, 1,8-бис(триметоксисилил)октан, 1,9-бис(триметоксисилил)нонан и 1,10-бис(триметоксисилил)декан.
3. Многокомпонентная композиция силоксанового каучука, отверждающаяся при комнатной температуре, по п.2, где указанный составляющий компонент (В-3) представляет собой N-(β-аминоалкил)аминоалкилорганодиметоксисилан или N-(β-аминоалкил)аминоалкилтриметоксисилан.
4. Многокомпонентная композиция силоксанового каучука, отверждающаяся при комнатной температуре, по п.1, где указанный компонент (С) представляет собой органическое соединение олова.
5. Многокомпонентная композиция силоксанового каучука, отверждающаяся при комнатной температуре, по п. 1, где весовое соотношение составляющего компонента (А-1) и составляющего компонента (А-2) находится в интервале от (95:5) до (70:30).
6. Многокомпонентная композиция силоксанового каучука, отверждающаяся при комнатной температуре, п. 1, дополнительно включающая тонкоизмельченный порошок карбоната кальция (D) в количестве от 10 до 200 вес.ч. на 100 вес.ч. компонента (А).
7. Многокомпонентная композиция силоксанового каучука, отверждающаяся при комнатной температуре, по п.6, упакованная в виде двух хранимых отдельно композиций, включающих композицию (I), которая содержит компоненты (А) и (D) и не содержит компонент (В) и (С), и композиции (II), которая содержит компоненты (В) и (С) и не содержит компонент (А).
8. Многокомпонентная композиция силоксанового каучука, отверждающаяся при комнатной температуре, по любому из пп.1-7, которая входит в состав строительного герметика.
9. Многокомпонентная композиция силоксанового каучука, отверждающаяся при комнатной температуре, по любому из пп.1-7, которая входит в состав адгезивного материала для использования в многослойном стеклопакете.
10. Многокомпонентная композиция силоксанового каучука, отверждающаяся при комнатной температуре, по п.9, которая входит в состав герметика вторичной герметизации используемый в многослойном стеклопакете.